【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
質量％表示で、
ＳｉＯ2        １２〜４０％、
Ｎｂ2Ｏ5      １５％以上４２％未満、
ＴｉＯ2        ２％以上１２％未満
（ただし、質量比Ｎｂ2Ｏ5／ＴｉＯ2が１．２５超である）、
Ｌｉ2Ｏ        ０．１〜２０％、
Ｎａ2Ｏ        ０．１〜１５％、
Ｋ2Ｏ          ０．１〜２５％、
を含み、屈折率ｎｄが１．８２〜１．９０、アッベ数νｄが２０〜３０、ΔＰg,Fが０．０１６以下、液相温度が１２００℃以下である光学ガラス。
【請求項２】
外割りでＳｂ2Ｏ3が０〜２％、ＳｎＯ2が０〜２％添加されている請求項１に記載の光学ガラス。
【請求項３】
部分分散比Ｐg,Fが０．５８０〜０．６２０である請求項１または２に記載の光学ガラス。
【請求項４】
ガラス転移温度が６００℃未満である請求項１〜３のいずれか１項に記載の光学ガラス。
【請求項５】
請求項１〜４のいずれか１項に記載の光学ガラスからなるプレス成形用ガラス素材。
【請求項６】
請求項１〜４のいずれか１項に記載の光学ガラスからなる光学素子。
【請求項７】
請求項５に記載のガラス素材を加熱、軟化してプレス成形する光学素子ブランクの製造方法。
【請求項８】
熔融ガラスをプレス成形型に供給してプレス成形する光学素子ブランクの製造方法において、
請求項１〜４のいずれか１項に記載の光学ガラスが得られるように調合したガラス原料を加熱、熔融して得られた熔融ガラスをプレス成形することを含む光学素子ブランクの製造方法。
【請求項９】
請求項７または８に記載の方法で作製した光学素子ブランクを研削、研磨する光学素子の製造方法。
【請求項１０】
請求項５に記載のプレス成形用ガラス素材を加熱し、プレス成形型を用いて精密プレス成形する光学素子の製造方法。
【請求項１１】
プレス成形型にガラス素材を導入し、該成形型とガラス素材を一緒に加熱する請求項１０に記載の光学素子の製造方法。
【請求項１２】
ガラス素材を加熱し、予熱したプレス成形型に導入して精密プレス成形する請求項１０に記載の光学素子の製造方法。
【手続補正２】
【補正対象書類名】明細書
【補正対象項目名】０００９
【補正方法】変更
【補正の内容】
【０００９】
本発明は、上記課題を解決するための手段として、
（１）質量％表示で、
ＳｉＯ2        １２〜４０％、
Ｎｂ2Ｏ5      １５％以上４２％未満、
ＴｉＯ2        ２％以上１２％未満
（ただし、質量比Ｎｂ2Ｏ5／ＴｉＯ2が１．２５超である）、
Ｌｉ2Ｏ        ０．１〜２０％、
Ｎａ2Ｏ        ０．１〜１５％、
Ｋ2Ｏ          ０．１〜２５％、
を含み、屈折率ｎｄ１．８２〜１．９０、アッベ数νｄが２０〜３０、ΔＰg,Fが０．０１６以下、液相温度が１２００℃以下である光学ガラス、
（２） 外割りでＳｂ2Ｏ3が０〜２％、ＳｎＯ2が０〜２％添加されている上記（１）項に記載の光学ガラス、
（３） 部分分散比Ｐg,Fが０．５８０〜０．６２０である上記（１）項または（２）項に記載の光学ガラス、
（４） ガラス転移温度が６００℃未満である上記（１）項〜（３）項のいずれか１項に記載の光学ガラス、
（５） 上記（１）項〜（４）項のいずれか１項に記載の光学ガラスからなるプレス成形用ガラス素材、
（６） 上記（１）項〜（４）項のいずれか１項に記載の光学ガラスからなる光学素子、
（７） 上記（５）項に記載のガラス素材を加熱、軟化してプレス成形する光学素子ブランクの製造方法、
（８） 熔融ガラスをプレス成形型に供給してプレス成形する光学素子ブランクの製造方法において、
上記（１）項〜（４）項のいずれか１項に記載の光学ガラスが得られるように調合したガラス原料を加熱、熔融して得られた熔融ガラスをプレス成形することを含む光学素子ブランクの製造方法、
（９） 上記（７）項または（８）項に記載の方法で作製した光学素子ブランクを研削、研磨する光学素子の製造方法、
（１０） 上記（５）項に記載のプレス成形用ガラス素材を加熱し、プレス成形型を用いて精密プレス成形する光学素子の製造方法、
（１１） プレス成形型にガラス素材を導入し、該成形型とガラス素材を一緒に加熱する上記（１０）項に記載の光学素子の製造方法、
（１２） ガラス素材を加熱し、予熱したプレス成形型に導入して精密プレス成形する上記（１０）項に記載の光学素子の製造方法、
を提供するものである。
【手続補正３】
【補正対象書類名】明細書
【補正対象項目名】００２１
【補正方法】変更
【補正の内容】
【００２１】
第２の態様は、第１の態様よりさらに屈折率の高いガラスであって、任意成分として、
Ｂ2Ｏ3 ０〜１０％、
ＺｒＯ2 ０〜２０％、
ＷＯ3 ０〜２０％、
ＣａＯ ０〜１３％、
ＳｒＯ ０〜１３％、
ＢａＯ ０〜２０％
（ただし、ＣａＯ、ＳｒＯおよびＢａＯの合計含有量が０〜２５％である）、
ＺｎＯ ０〜１３％、
Ｌａ2Ｏ3 ０〜３％、
Ｇｄ2Ｏ3 ０〜３％、
Ｙ2Ｏ3 ０〜３％、
Ｙｂ2Ｏ3 ０〜３％、
Ｔａ2Ｏ5 ０〜１０％、
ＧｅＯ2 ０〜３％、
Ｂｉ2Ｏ3 ０〜１０％、
Ａｌ2Ｏ3 ０〜１０％、
を含み、Ｎｂ2Ｏ5およびＴｉＯ2の合計含有量が３０〜６０％、Ｋ2Ｏの合計含有量が０．１〜１５％、Ｌｉ2Ｏ、Ｎａ2ＯおよびＫ2Ｏの合計含有量が１〜２５％であり、屈折率ｎｄが１．８７〜１．９０である光学ガラスである。
【手続補正４】
【補正対象書類名】明細書
【補正対象項目名】００４２
【補正方法】変更
【補正の内容】
【００４２】
ＢａＯも熔融性を改善し、光線透過率を高める働きをする。また炭酸塩原料や硝酸塩原料を用いてガラスに導入することにより、脱泡効果を得ることもできる。しかし、その含有量が２０％を超えると液相温度が上昇し、耐失透性が低下する。また屈折率も低下するため、ＢａＯの含有量は０〜２０％とする。ＢａＯの含有量の好ましい範囲は０〜１７％、第1の態様の光学ガラスにおいては、より好ましい範囲は０〜１５％であり、さらに好ましい範囲は０〜１２％、一層好ましい範囲は０〜１０％、第2の態様の光学ガラスにおいては、ＢａＯの含有量のより好ましい範囲は１〜１５％、さらに好ましい範囲は２〜１２％、一層好ましい範囲は３〜１０％である。
【手続補正５】
【補正対象書類名】明細書
【補正対象項目名】００６７
【補正方法】変更
【補正の内容】
【００６７】
精密プレス成形時にガラスとプレス成形型成形面との反応、融着を防止しつつ、成形面に沿ってガラスの延びが良好になるようにするため、プリフォームの表面に離型膜を被覆することが好ましい。離型膜の種類としては、
・貴金属（白金、白金合金）
・酸化物（Ｓｉ、Ａｌ、Ｚｒ、Ｌａ、Ｙの酸化物など）
・窒化物（Ｂ、Ｓｉ、Ａｌの窒化物など）
・炭素含有膜
があげられる。炭素含有膜としては、炭素を主成分とするもの（膜中の元素含有量を原子％で表したとき、炭素の含有量が他の元素の含有量よりも多いもの）が望ましい。具体的には、炭素膜や炭化水素膜などを例示することができる。炭素含有膜の成膜法としては、炭素原料を使用した真空蒸着法、スパッタリング法、イオンプレーティング法等の公知の方法や、炭化水素などの材料ガスを使用した熱分解などの公知の方法を用いればよい。その他の膜については、蒸着法、スパッタリング法、イオンプレーティング法、ゾルゲル法等を用いて成膜することが可能である。
【手続補正６】
【補正対象書類名】明細書
【補正対象項目名】００９１
【補正方法】変更
【補正の内容】
【００９１】
以下、本発明を実施例によりさらに具体的に説明するが、本発明はこれらの実施例に限定されるものではない。
（実施例１）
表１および表２に示すガラス組成になるように、各成分を導入するための原料としてそれぞれ相当する酸化物、炭酸塩、硫酸塩、硝酸塩、水酸化物などを用い、原料を秤量し、十分に混合して調合原料とし、これを白金坩堝に入れ、加熱、熔融した。熔融後、熔融ガラスを鋳型に流し込み、ガラス転移温度付近まで放冷してから直ちにアニール炉に入れ、ガラスの転移温度範囲で約１時間アニール処理した後、炉内で室温まで放冷することにより、ガラスＮｏ．１〜１７の光学ガラスを得た。ガラスＮｏ．１３、１５、１６は参考例である。表１のガラスＮｏ．１〜１７は第１の態様のガラスであり、表２のガラスＮｏ．１２〜１７は第２の態様のガラスである。
得られた光学ガラス中には、顕微鏡で観察できる結晶は析出しなかった。
このようにして得られた光学ガラスの請特性を表３に示す。